(57)【要約】【課題】遮音性能があり、かつ高周波ウェルダーによる加工が可能な、フィルム等の塩化ビニル系樹脂製遮音材の提供。【解決手段】（１）  塩化ビニル系樹脂１００重量部に対して、下記（ａ）及び（ｂ）を配合してなる塩化ビニル系樹脂製遮音材、（ａ）可塑剤１５〜１００重量部、（ｂ）バリウム−フェライトまたはニッケル・銅−フェライトの少なくともいずれか５０〜４００重量部及び（２）塩化ビニル系樹脂１００重量部に対して、（ｃ）カップリング剤０．１〜１０重量部及び／またはアクリル系加工助剤０．１〜３０重量部を配合してなる（１）に記載の遮音材。【選択図】          なし【特許請求の範囲】
【請求項１】
塩化ビニル系樹脂１００重量部に対して、下記（ａ）及び（ｂ）を配合してなる塩化ビニル系樹脂製遮音材。
（ａ）可塑剤１５〜１００重量部、
（ｂ）バリウム−フェライトまたはニッケル・銅−フェライトの少なくともいずれか５０〜４００重量部
【請求項２】
塩化ビニル系樹脂１００重量部に対して、（ｃ）カップリング剤０．１〜１０重量部及び／またはアクリル系加工助剤０．１〜３０重量部を配合してなる請求項１に記載の遮音材。
【発明の詳細な説明】
【０００１】
【発明の属する技術分野】
本発明は、塩化ビニル系樹脂組成物を成形してなる遮音材に関するものである。更に詳しくはドアや間仕切り等の遮音性能を向上させる建材の用途に供される塩化ビニル系樹脂製遮音材に関するものである。
【０００２】
【従来の技術】
一般的に遮音材の遮音性能は質量法則で知られているように、面密度ρ［Ｋｇ／ｍ２］の大きな素材で遮音性能の効果が高くなる。この遮音性能は透過損失量Ｄ［ｄＢ］として、Ｄ＝１４．３Ｌｏｇ１０ρ＋１２．７で表される。
【０００３】
従って、樹脂材料製の遮音シートの基材として、比重が高く、かつ、各種物性が良好である塩化ビニル系樹脂製のフィルムまたはシート（以下合わせて「フィルム」と記す）が基材として選択されることが多く、特に、柔軟性のある軟質塩化ビニル系樹脂製フィルムが使用されている。更にこの軟質塩化ビニル系樹脂製のフィルムの遮音性能を高める目的で鉄粉を添加して比重を高めた組成にすることが知られている（特許文献１参照）。
【０００４】
しかし、軟質塩化ビニル系樹脂フィルムは端部の処理やフィルム同士の接合に等の加工において高周波ウェルダーを用いて溶着させる場合が多く、鉄粉を添加した軟質塩化ビニル系樹脂製フィルムではウェルダー溶着部で鉄粉が起点となるスパーク現象が発生する為、フィルムを黒く焦げさせる等の外観上の欠点を生じさせる等の問題があった。
【０００５】
【特許文献１】
特開平１０−６４３５号公報
【０００６】
【発明が解決しようとする課題】
本発明者は、高周波ウェルダーによる溶着が可能であり、かつ遮音性の良好なる塩化ビニル系樹脂製の遮音材を提供することを目的として鋭意検討した結果、塩化ビニル系樹脂に特定の物質を特定量配合することにより上記目的が達成されることを見いだし、本発明をなすに到った。
【０００７】
【課題を解決するための手段】
本発明の要旨は、（１）塩化ビニル系樹脂１００重量部に対して、下記（ａ）及び（ｂ）を配合してなる塩化ビニル系樹脂製遮音材、
（ａ）可塑剤１５〜１００重量部、
（ｂ）バリウム−フェライトまたはニッケル・銅−フェライトの少なくともいずれか５０〜４００重量部
及び（２）塩化ビニル系樹脂１００重量部に対して、（ｃ）カップリング剤０．１〜１０重量部及び／またはアクリル系加工助剤０．１〜３０重量部を配合してなる上記（１）に記載の遮音材に存する。
【０００８】
【発明の実施の形態】
以下、本発明を詳細に説明する。
【０００９】
本発明において用いる塩化ビニル系樹脂とは、塩化ビニルの単独重合体または塩化ビニルとこれに共重合可能なコモノマーとの共重合体及びこれらの混合物のことをいう。前記単独重合体または共重合体は、懸濁重合法、塊状重合法、微細懸濁重合法または乳化重合法等の公知の製造方法のうち、いずれの方法によって製造されたものであっても良い。コモノマーとしては、例えば、酢酸ビニル、プロピオン酸ビニル、ラウリン酸ビニル等のビニルエステル類、メチルアクリレート、エチルアクリレート、ブチルアクリレート等のアクリル酸エステル類、メチルメタクリレート、エチルメタクリレート等のメタクリル酸エステル類、ジブチルマレエート、ジエチルマレエート等のマレイン酸エステル類、ジブチルフマレート、ジエチルフマレート等のフマル酸エステル類、ビニルメチルエーテル、ビニルブチルエーテル、ビニルオクチルエーテル等のビニルエーテル類、アクリロニトリル、メタクリロニトリル等のシアン化ビニル類、エチレン、プロピレン、スチレン等のα−オレフィン類、塩化ビニリデン、臭化ビニル等の塩化ビニル以外のハロゲン化ビニル類またはハロゲン化ビニリデン類、ジアリルフタレート、エチレングリコールジメタクリレート等の多官能性単量体が挙げられ、これらを単独または二種以上を組み合わせて使用することができる。勿論、コモノマーは、上述のものに限定されるものではない。コモノマーは、塩化ビニル系樹脂の構成成分中３０重量％以下、好ましくは２０重量％以下の範囲にするのが良い。
【００１０】
また、塩化ビニル系樹脂の範疇には、上述のようにして製造された塩化ビニル系樹脂を後塩素化した塩素化塩化ビニル系樹脂をも含むものとする。
【００１１】
更に、本発明においては、上記塩化ビニル系樹脂として、平均重合度が７００以上好ましくは８００以上で、２５００以下好ましくは１３００以下のものを用いるのが良く、この場合、異なる平均重合度のものを２種以上混合して用いても良い。混合方法としては、フィルム製膜加工時に２種類以上の樹脂を混合する方法が一般的であるが、塩化ビニル系樹脂の重合時に重合条件をコントロールすることによって、見掛け上２種類以上の平均重合度の異なる塩化ビニル系樹脂が混合されたことになる方法であっても良い。
【００１２】
可塑剤は塩化ビニル系樹脂１００重量部に対して、１５〜１００重量部配合するが、用途に応じて、この範囲から適宜適当な量を選定すれば良い。可塑剤の配合量は３０〜８０重量部であるのが特に好ましい。
【００１３】
使用し得る可塑剤としては、塩化ビニル系樹脂に通常使用されるものなら特に限定されるものではなく、例えば、ジブチルフタレート（ＤＢＰ）、ジヘキシルフタレート、ジ−２−エチルヘキシルフタレート（ＤＯＰ）、ジ−ｎ−オクチルフタレート、ジイソデシルフタレート等のフタル酸エステル系可塑剤；ジオクチルアジペート、ジイソデシルアジペート、ジオクチルセバケート等の脂肪族二塩基酸エステル系可塑剤；トリオクチルトリメリテート（ＴＯＴＭ）、トリデシルトリメリテート等のトリメリット酸エステル系可塑剤；トリクレジルホスフェート（ＴＣＰ）、トリフェニルホスフェート、トリキシリルホスフェート、トリオクチルホスフェート、オクチルジフェニルホスフェート、クレジルジフェニルホスフェート、トリブトキシエチルホスフェート、トリクロロエチルホスフェート、トリス（２−クロロプロピル）ホスフェート、トリス（２，３−ジクロロプロピル）ホスフェート等のリン酸エステル系可塑剤、ポリエステル系高分子可塑剤、エポキシ化大豆油、エポキシ化亜麻仁油、液体エポキシ樹脂等のエポキシ系可塑剤等が挙げられ、これらを単独または二種以上を組み合わせて使用することができる。
【００１４】
また、上記の可塑剤以外に、例えば熱可塑性ポリウレタン、ポリ酢酸ビニル等の樹脂を可塑剤として用いることもできる。
【００１５】
本発明においてはバリウム−フェライトまたはニッケル・銅−フェライトの少なくともいずれかを塩化ビニル系樹脂１００重量部に対して、５０〜４００重量部配合するが、用途に応じて、この範囲から適宜適当な量を選定すれば良い。これらのフェライトの配合量は１００〜２００重量部であるのが特に好ましい。これらのフェライトの配合量が少ないと、遮音性能が十分でなくなってしまう恐れがある。また、多すぎると伸び、強度等の物性が小さくなってしまう為、製品としての性能が出なくなってしまう恐れがある。
【００１６】
一般にフェライトの化学式はＭＯ・Ｆｅ２Ｏ３（Ｍ：二価の金属）等として知られるが、バリウム−フェライトまたはニッケル・銅−フェライトの少なくともいずれかを適当量配合することにより、加工時にスパークする等の問題を生じることなく高周波ウェルダー加工を行うことができかつ遮音性の良好な遮音材が得られる。中でもバリウム−フェライトは、樹脂中でランダムな状態の等方性をたもつことができる為、遮音効果の点で特に好ましい。バリウム−フェライトとしては等方性バリウム−フェライト、異方性バリウム−フェライト等があるが、分散性が良いことから等方性バリウム−フェライトが好ましい。
【００１７】
バリウム−フェライトやニッケル・銅−フェライトは、熱可塑性樹脂や熱硬化性樹脂等の樹脂で被覆されていても良い。被覆する樹脂は、熱可塑性樹脂としてはエチレン−酢酸ビニル共重合体（ＥＶＡ）、ポリメチルメタクリレート樹脂（ＰＭＭＡ）、ポリプロピレン樹脂、ポリエチレン樹脂、ポリスチレン樹脂等及びこれらの２種以上の混合物が挙げられ、また、熱硬化性樹脂としては、フェノール樹脂、尿素樹脂、メラミン樹脂、アルキッド樹脂、エポキシ樹脂等及びこれらの２種以上の混合物が挙げられる。これらの樹脂の中でもエチレン−酢酸ビニル共重合体、ポリメチルメタクリレート樹脂は塩化ビニル系樹脂との相溶性が高い為、塩化ビニル系樹脂組成物の物性等が低下せず好ましい。
【００１８】
また、上記フェライトの被覆剤としての上記熱可塑性樹脂または熱硬化性樹脂には、樹脂被覆フェライト粉末の分散性の向上の為、表面処理剤としてシランカップリング剤、チタンカップリング剤、アルミニウムカップリング剤、ジルコアルミネート系カップリング剤や陽イオン性カップリング剤、非イオン性カップリング剤等の少なくとも１種のカップリング剤があらかじめ混合されていても良い。
【００１９】
本発明の遮音材には、塩化ビニル系樹脂１００重量部に対して、カップリング剤０．１〜１０重量部及び／またはアクリル系加工助剤０．１〜３０重量部を配合することが好ましい。
【００２０】
カップリング剤としては、シランカップシング剤、チタンカップリング剤、アルミニウムカップリング剤、ジルコアルミネート系カップリング剤や陽イオン性カップリング剤、非イオン性カップリング剤等が挙げられ、これらを単独または二種以上を組み合わせて使用することができる。フェライトの粉末を多量に使用した場合、塩化ビニル系樹脂組成物の混練時やフィルムへの製膜時に樹脂切れが起る恐れがあるが、カップリング剤の添加により塩化ビニル系樹脂中のフェライトの分散性を改善することができ、該組成物の加工性を改善することができる。カップリング剤は、塩化ビニル系樹脂１００重量部に対して０．１〜１０重量部配合するのが好ましく、用途に応じて、この範囲から適宜な量を選定すれば良い。カップリング剤の配合量は０．５〜５重量部であるのが特に好ましい。カップリング剤が少ないとフェライトの分散効果が出ない恐れがあり、多いと分散効果は平衡状態となり添加量に見合う効果が得られない。
【００２１】
また、アクリル系加工助剤としては、アクリル酸、アクリル酸メチル、アクリル酸エチル、アクリル酸−ｎ−ブチル、アクリル酸イソブチル、アクリル酸−２−エチルヘキシル等のアクリル酸エステルやメタクリル酸エチル、メタクリル酸−ｎ−ブチル、メタクリル酸−２−エチルヘキシル等のメタクリル酸エステルを主成分とした共重合体からなる群から選ばれる共重合体の１種以上が使用できる。
【００２２】
フェライトの粉末を多量に使用した場合、塩化ビニル系樹脂組成物の混練時やフィルムへの製膜等成形時に樹脂切れが起る恐れがあるが、アクリル系加工助剤を配合することにより、塩化ビニル系樹脂の纏まりがよくなり、塩化ビニル系樹脂組成物の混練時やフィルムへの製膜等成形時の加工性を改善することができる。
【００２３】
アクリル系加工助剤は、塩化ビニル系樹脂１００重量部に対して０．１〜３０重量部配合するのが好ましく、用途に応じて、この範囲から適宜適当な量を選定すれば良い。アクリル系加工助剤の配合量は０．５〜１０重量部であるのが特に好ましい。アクリル系加工助剤が少ないと混練中の塩化ビニル系樹脂を纏める効果が出ず、多いと成形品の外観が悪化してしまう恐れがある。
【００２４】
カップリング剤及びアクリル系加工助剤は各々単独でも、上記各配合量の範囲内で併用して用いても良い。
【００２５】
その他、本発明の遮音材には、必要に応じて、塩化ビニル系樹脂と相溶性のある合成樹脂、例えば、エチレン−酢酸ビニル共重合体、エチレン−アクリル酸エステル共重合体、塩素化ポリエチレン等を配合することが出来る。また、成形用の合成樹脂に通常配合される公知の樹脂添加剤、例えば熱安定剤、安定化助剤、滑剤、紫外線吸収剤、難燃剤、帯電防止剤、防菌防黴剤及び着色剤等の各種添加剤を配合することができる。
【００２６】
熱安定剤としては、例えば、ステアリン酸バリウム、ステアリン酸亜鉛、ステアリン酸カルシウム等の金属石鹸、ジブチル錫ジラウレート、ジブチル錫マレート、有機錫メルカプチド等の錫系安定剤、三塩基性硫酸鉛、二塩基性フタル酸鉛等の鉛系安定剤、トリフェニルホスファイト、ジオクチルフェニルフォスファイト等のキレータ、ヒンダードフェノール等のフェノール誘導体、ジベンゾイルメタン、メトキシベンゾイル・ベンゾイルメタン等のβ−ジケトン化合物が挙げられる。これらの熱安定剤は単独または２種以上を組み合わせて使用することができる。熱安定剤は、塩化ビニル系樹脂１００重量部に対して０．０１〜５重量部、好ましくは０．１〜４重量部配合することができる。
【００２７】
この他に熱安定剤として、可塑剤としての効果もあるエポキシ化大豆油、エポキシ化亜麻仁油、液体エポキシ樹脂等のエポキシ系可塑剤も使用することができる。エポキシ系可塑剤は、樹脂１００重量部に対し、０．０１〜１０重量部、好ましくは０．１〜５重量部配合することができる。
【００２８】
滑剤としては、例えば、脂肪酸系滑剤、脂肪酸アミド系滑剤、エステル系滑剤、ポリエチレンワックス、流動パラフィン等各種の滑剤が挙げられる。これらの滑剤は単独または２種以上を組み合わせて使用することができる。滑剤は、塩化ビニル系樹脂１００重量部に対して０．０１〜３重量部、好ましくは０．０５〜１重量部配合することができる。
【００２９】
紫外線吸収剤としては、例えば、ベンゾトリアゾール系、ベンゾフェノン系、サリチル酸エステル系、ハイドロキノン系、シアノアクリレート系等各種の紫外線吸収剤が挙げられ、これらは単独または２種類以上を組み合わせて使用することができる。紫外線吸収剤は、塩化ビニル系樹脂１００重量部に対して０．１〜５重量部、好ましくは０．５〜３重量部配合することができる。
【００３０】
難燃剤としては、例えば、三酸化アンチモン、ホウ酸亜鉛、メタホウ酸バリウム、水酸化アルミニウム、水酸化マグネシウム、水酸化ジルコニウム、アルミン酸カルシウム、赤燐、錫酸亜鉛、ヒドロキシ錫酸亜鉛、モリブデン酸塩、ポリリン酸アンモニウム等が挙げられる。これらの難燃剤は単独または２種以上を組み合わせて使用することができる。難燃剤は、塩化ビニル系樹脂１００重量部に対して０．１〜３０重量部配合することができる。
【００３１】
帯電防止剤としては、例えば、ポリオキシエチレンアルキルアミン、ポリグリコールエーテル、ｐ−スチレンスルホン酸ナトリウム等が挙げられる。これらの帯電防止剤は単独または２種以上を組み合わせて使用することができる。帯電防止剤は、塩化ビニル系樹脂１００重量部に対して０．０１〜２重量部、好ましくは０．０５〜１重量部配合することができる。
【００３２】
防菌防黴剤としては、例えば、フェノールエーテル系、リン酸カルシウム−銀系、第４級アンモニウム塩、ピリジン系、ベンズイミダゾール系、ハロアルキルチオ系、トリアジン系、ヨウ素系防菌防黴剤が挙げられる。これらの防菌防黴剤は単独または２種以上を組み合わせて使用することができる。防菌防黴剤は、塩化ビニル系樹脂１００重量部に対して０．０５〜２重量部、好ましくは０．１〜１．５重量部配合することができる。
【００３３】
着色剤としては、例えばフタロシアニンブルー、フタロシアニングリーン、ハンザイエロー、アリザリンレーキ、酸化チタン、亜鉛華、パーマネントレッド、キナクリドン、カーボンブラック等をあげることができる。これらの着色剤は単独または２種以上を組み合わせて使用することができる。
【００３４】
塩化ビニル系樹脂に各種添加剤等を配合するには、各々必要量秤量し、リボンブレンダー、スーパーミキサー、バンバリーミキサーその他従来から知られる配合機、混合機を使用すれば良い。
【００３５】
このようにして得られた塩化ビニル系樹脂組成物をフィルム化するには、それ自体公知の方法、例えば、カレンダー成形法、溶融押出成形法（Ｔダイ法、インフレーション法を含む）、溶液流延伸法等の従来から知られている方法によれば良い。また、これらのフィルムを熱ラミネート等の方法で積層し、所定の厚みにしても良い。
【００３６】
フィルムの厚さは、０．０５〜５ｍｍが好ましく、０．１〜３ｍｍとするのがより好ましい。０．０５ｍｍより薄いと遮音材としての効果が低い。５ｍｍより厚いとウェルダー溶着で時間を要す為、作業性の面で好ましくない。更にフィルムの少なくとも片面に微細な凹凸模様（シボ模様）をつけてもよく、またフィルムに他の層を積層して用いても良い。
【００３７】
本発明の塩化ビニル系樹脂製遮音材は、フィルム以外の他の形状であっても勿論良い。
【００３８】
【実施例】
以下、本発明を実施例にもとづいて詳細に説明するが、本発明はその要旨を越えない限り以下の例に限定されるものではない。
実施例１，２及び比較例１，２
＜塩化ビニル系樹脂製フィルムの評価＞
以下の方法でフィルムの性能を評価し、その結果を表−１及び表−２に示した。
１）  ロール加工性
カレンダーロールにて、表−１に記載の組成の組成物を混練し、０．２ｍｍ厚みの塩化ビニル系樹脂製フィルムを作製した後、該ロールから剥す際のフィルムの状態を肉眼にて評価した。
【００３９】
○：フィルムを切断せずに取り出すことができた。
【００４０】
×：フィルムが切断した。
２）ウェルダー加工性
実施例及び比較例で作製したフィルムを２枚重ね、高周波ウェルダー機（発振周波数４５ＭＨｚ、出力５ｋｗ、発振時間５秒）を用いて接着し、高周波ウェルダー時の外観を肉眼で確認、評価した。
【００４１】
○：溶着部の外観に異常が無い。
【００４２】
×：溶着部でスパーク起因による黒い点等がある。
３）遮音性
実施例１で作製したフィルムの遮音性能を音響インテンシティ装置（ブリューエルアンドクール社製、Ｓｙｓｔｅｍ  Ｔｙｐｅ  ３３６０：Ｓｏｕｎｄ  Ｉｎｔｅｎｓｉｔｙ  Ａｎａｌｙｚｅｒ  Ｔｙｐｅ  ２１３４）で行い、垂直入射音の透過損失量を算出した。
＜塩化ビニル系樹脂製フィルムの製造＞
表−１に記載の組成よりなる組成物を、スーパーミキサーで１０分間攪拌混合した後、表面温度１８０℃のカレンダーロールで５分間混練し、厚さ１ｍｍの軟質塩化ビニル樹脂製フィルムを作製した。
【００４３】
フェライトはバリウム−フェライトを使用した。
【００４４】
また、鉄粉は純鉄の粉を使用した。
【００４５】
【表１】
2004285240.tif 000002
【表２】
2004285240.tif 000003
表−２より明らかなように、本発明の塩化ビニル系樹脂製遮音材は遮音材として充分な遮音性を有する。
【００４６】
【発明の効果】
以上、実施例からも明らかなように、本発明の塩化ビニル系樹脂製遮音材は、遮音性が良好であり、かつ高周波ウェルダーによる溶着が可能であり、その利用価値は極めて大である。